교반기 , 온도계 및 질소 도입 관 을 구비 한 300 mL 의 4 구 세 퍼 러블 플라스크 에 , 2 , 2 - 비스 -[ 4 -( 4 - 아미노 페녹 시 ) 페닐 ] 프로판 ( BAPP ) 20 . 2 g ( 0 . 05 mol ) , N - 메틸 - 2 - 피 롤리 돈 164 g 을 가하 고 5 분 간 교반 했 다 . 다음 에 , 교반 하 면서 , 4 , 4 '- 옥시 디프 탈산 이 무수물 ( ODPA ) 15 . 8 g ( 0 . 05 mol ) 을 20 분 걸려 첨가 했 다 . 첨가 종료 후 , 60 ℃ 까지 승 온 하 고 , 1 시간 교반 을 행하 여 폴리아미드 산 의 N - 메틸 - 2 - 피 롤리 돈 용액 을 얻 었 다 . 얻 어 진 용액 중 의 고형분 은 중량 18 % 이 며 , 폴리아 믹 산 의 수 평균 분자량 은 61000 , 분산도 는 2 . 5 이 었 다 .